(57)【要約】【課題】生産性及び可とう性に優れるめっき銅線、めっき撚線及び絶縁電線並びにめっき銅線の製造方法を提供する。【解決手段】絶縁電線１０は、複数本のめっき銅線３が撚り合わされているめっき撚線４と、めっき撚線４の外周に被覆された絶縁層５と、を備え、めっき銅線３は、４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、不可避的不純物を含む銅線１と、銅線１の外周上のめっき層２と、を備え、伸びが１０％以上であり、０．２％耐力が１４０ＭＰａ以上２００ＭＰａ以下である。【選択図】図２
2018060776.tif 000002
【特許請求の範囲】
【請求項１】
４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、および不可避的不純物を含む銅線と、
前記銅線の外周上のめっき層と、を備え、
伸びが１０％以上であり、０．２％耐力が１４０ＭＰａ以上１９０ＭＰａ以下であるめっき銅線。
【請求項２】
前記めっき層は、厚さが０．１μｍ以上１．０μｍ以下である請求項１に記載のめっき銅線。
【請求項３】
４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、および不可避的不純物を含む銅線と、前記銅線の外周上のめっき層と、を備え、伸びが１０％以上であり、０．２％耐力が１４０ＭＰａ以上２００ＭＰａ以下であるめっき銅線が複数本撚り合わされているめっき撚線。
【請求項４】
複数本のめっき銅線が撚り合わされているめっき撚線と、
前記めっき撚線の外周に被覆された絶縁層と、
を備え、
前記めっき銅線は、４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、不可避的不純物を含む銅線と、前記銅線の外周上のめっき層と、を備え、伸びが１０％以上であり、０．２％耐力が１４０ＭＰａ以上２００ＭＰａ以下である、絶縁電線。
【請求項５】
請求項１又は請求項２に記載のめっき銅線の製造方法であって、
４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、および不可避的不純物を含む銅系材料を伸線加工して硬質銅線を得る工程と、
温度２７０℃以上３５０℃以下のめっき浴中に前記硬質銅線を０．１秒以上０．６秒以下浸漬して、その表面に前記めっき層を形成する工程とを有する、めっき銅線の製造方法。
【請求項６】
４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、および不可避的不純物を含む銅系材料を９５％以上の伸線加工度で伸線加工して硬質銅線を得る工程と、
温度２７０℃以上３５０℃以下のめっき浴中に前記硬質銅線を０．１秒以上０．６秒以下浸漬して、その表面にめっき層を形成する工程とを有する、めっき銅線の製造方法。
【請求項７】
伸線加工した前記銅線は、半軟化温度が１５０℃以下である請求項５又は請求項６に記載のめっき銅線の製造方法。
【発明の詳細な説明】
【技術分野】
【０００１】
本発明は、めっき銅線、めっき撚線及び絶縁電線並びにめっき銅線の製造方法に関する。
【背景技術】
【０００２】
産業界の電子機器、設備、車両等の機器は、動力や電気信号などあらゆる部分に電気が用いられており、それらを伝達するために多くの電線が使用されている。電線には導体が用いられており、その素材は銅、銀などの導電率の高い金属が用いられ、特に性能面、コスト面などを踏まえて銅線が多用される。
【０００３】
導体の銅線は用途に応じて硬さが異なり、大別すると硬質材と軟質材に分けられる。また、端末接続部の耐食性やはんだ付け作業が要求される電線では、一般に錫めっき軟銅線（JIS C3152）が用いられている。この錫めっき軟銅線の製造プロセスは、伸線加工した材料を通電走行焼鈍、あるいはバッチ焼鈍を施して所定の伸び特性を満足するように調質し、その材料に溶融錫めっきするのが通常である。
【０００４】
一方、めっき金属浴中で銅線を焼鈍する方法としては、例えば特許文献１には、伸線加工材を複数本用意し、これらを撚り合わせることにより撚線を作製する撚線工程と該撚線を溶融はんだめっき槽に１〜１０秒の浸漬時間で浸漬することで前記伸線材の表面にめっき層を形成する溶融はんだめっき工程とを備え、溶融はんだめっき工程の熱量によって前記伸線材をビッカース硬さが６０ＨＶ以下の軟質銅線に変質させることを特徴とする溶融はんだめっき撚線の製造方法が記載されている。また、特許文献２にも同様の方法が開示されている。
【先行技術文献】
【特許文献】
【０００５】
【特許文献１】特許５８３１０３４号公報
【特許文献２】特開２０１２−１０４３７６号公報
【発明の概要】
【発明が解決しようとする課題】
【０００６】
一般に、めっき軟銅線の製造プロセスは、伸線加工した材料を通電走行焼鈍、あるいはバッチ焼鈍を施して所定の伸び特性を満足するように調質してからめっきを施すため、導体を焼鈍するためにエネルギーを消費し、コストが増加してしまう。
【０００７】
上記特許文献１〜２に記載の方法は、溶融はんだめっき工程の熱量によって導体を焼鈍するため、最終線径加工を終えた後に焼鈍工程を省略することができる意味において有効な技術である。
【０００８】
しかしながら、更なる製造コスト削減のためには、めっき浸漬時間の更なる短縮が求められ、更なる生産性の向上が課題である。さらに、撚線を一括してめっきするため撚線素線同士が一体化し、素線間のすべりが生じない。これは、単線のめっき銅線を撚り合せた電線と比べて、電線を取り扱う際の可とう性、つまりは曲げやすさやしなやかさを著しく低下させてしまう。配電盤用電線等として使用する場合、可とう性の向上が特に求められている。
【０００９】
そこで、本発明の目的は、生産性及び可とう性に優れるめっき銅線、めっき撚線及び絶縁電線並びにめっき銅線の製造方法を提供することにある。
【課題を解決するための手段】
【００１０】
本発明は、上記目的を達成するために、下記のめっき銅線、めっき撚線及び絶縁電線並びにめっき銅線の製造方法を提供する。
【００１１】
［１］４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、および不可避的不純物を含む銅線と、前記銅線の外周上のめっき層と、を備え、伸びが１０％以上であり、０．２％耐力が１４０ＭＰａ以上１９０ＭＰａ以下であるめっき銅線。
［２］前記めっき層は、厚さが０．１μｍ以上１．０μｍ以下である前記［１］に記載のめっき銅線。
［３］４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、および不可避的不純物を含む銅線と、前記銅線の外周上のめっき層と、を備え、伸びが１０％以上であり、０．２％耐力が１４０ＭＰａ以上２００ＭＰａ以下であるめっき銅線が複数本撚り合わされているめっき撚線。
［４］複数本のめっき銅線が撚り合わされているめっき撚線と、前記めっき撚線の外周に被覆された絶縁層と、を備え、前記めっき銅線は、４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、および不可避的不純物を含む銅線と、前記銅線の外周上のめっき層と、を備え、伸びが１０％以上であり、０．２％耐力が１４０ＭＰａ以上２００ＭＰａ以下である、絶縁電線。
［５］前記［１］又は前記［２］に記載のめっき銅線の製造方法であって、４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、および不可避的不純物を含む銅系材料を伸線加工して硬質銅線を得る工程と、温度２７０℃以上３５０℃以下のめっき浴中に前記硬質銅線を０．１秒以上０．６秒以下浸漬して、その表面に前記めっき層を形成する工程とを有する、めっき銅線の製造方法。
［６］４ｍａｓｓ ｐｐｍ以上５５ｍａｓｓ ｐｐｍ以下のチタン、２ｍａｓｓ ｐｐｍ以上１２ｍａｓｓ ｐｐｍ以下の硫黄、２ｍａｓｓ ｐｐｍを超えて３０ｍａｓｓ ｐｐｍ以下の酸素、および不可避的不純物を含む銅系材料を９５％以上の伸線加工度で伸線加工して硬質銅線を得る工程と、温度２７０℃以上３５０℃以下のめっき浴中に前記硬質銅線を０．１秒以上０．６秒以下浸漬して、その表面にめっき層を形成する工程とを有する、めっき銅線の製造方法。
［７］伸線加工した前記銅線は、半軟化温度が１５０℃以下である前記［５］又は前記［６］に記載のめっき銅線の製造方法。
【発明の効果】
【００１２】
本発明によれば、生産性及び可とう性に優れるめっき銅線、めっき撚線及び絶縁電線並びにめっき銅線の製造方法を提供することができる。
【図面の簡単な説明】
【００１３】
【図１】本発明の実施の形態に係るめっき銅線の一例を示す横断面図である。
【図２】本発明の実施の形態に係る絶縁電線の一例を示す横断面図である。
【図３】本発明の実施形態に係る絶縁電線の製造工程フローである。
【図４】たわみ量の試験方法の説明図である。
【発明を実施するための形態】
【００１４】
〔めっき銅線〕
図１は、本発明の実施の形態に係るめっき銅線の一例を示す横断面図である。
本発明の実施の形態に係るめっき銅線３は、４ｍａｓｓ ｐｐｍ以上５５ｍａｓｓ ｐｐｍ以下のチタンと、２ｍａｓｓ ｐｐｍ以上１２ｍａｓｓ ｐｐｍ以下の硫黄と、２ｍａｓｓ ｐｐｍを超えて３０ｍａｓｓ ｐｐｍ以下の酸素と、不可避的不純物とを含む銅線１と、銅線１の外周上のめっき層２とを備える。
【００１５】
めっき銅線３は、伸びが１０％以上であり、好ましくは１５％以上である。伸びを１０％以上としたのは、主として可とう性の向上のためである。伸びはJIS C3152に記載されている値を満足することが必要であり、より高い方が高信頼性の面で望ましい。
【００１６】
また、めっき銅線３は、０．２％耐力が１４０ＭＰａ以上１９０ＭＰａ以下であり、好ましくは１４５ＭＰａ以上１８０ＭＰａ以下である。０．２％耐力を１４０ＭＰａ以上１９０ＭＰａ以下としたのは、１４０ＭＰａ未満ではめっき浴中の張力で線径が減少してしまい所定の寸法が得られないことや、めっき銅線３を用いた絶縁電線を配索するときなどに加わる張力によってめっき銅線３が断線することがあるためであり、１９０ＭＰａを超えると撚線やそれを用いた絶縁電線の曲げやすさである可とう性が低下してしまうからである。
【００１７】
銅線１の組成を上記組成としたのは、後述するめっき浴温度及び浸漬時間でめっきを可能にし、かつ上記伸び特性を満足させるためである。銅線１の組成において、酸素含量に対するチタン含量の比率「Ｔｉ含量／Ｏ含量」が、２．０以上４．０以下であることが好ましい。銅線１は、例えば、前述の特許文献１や特許文献２に記載の方法により製造することができる。
【００１８】
めっき層２としては、例えば、錫めっき、ニッケルめっき、銀めっきを適用でき、特に錫めっきが好ましい。めっき層２は、厚さが０．１μｍ以上１．０μｍ以下であることが好ましく、０．１５μｍ以上０．５μｍ以下であることがより好ましい。
【００１９】
〔めっき撚線〕
図２は、本発明の実施の形態に係る絶縁電線の一例を示す横断面図である。
本発明の実施の形態に係るめっき撚線４は、本発明の実施の形態に係る上記めっき銅線３を複数本撚り合わせてなるものであり、絶縁電線１０の芯線として用いられる。なお、めっき撚線４では、撚り合わせた後において、めっき銅線３の０．２％耐力が１４０ＭＰａ以上２００ＭＰａ以下であり、伸びが１０％以上である。図２に示す実施形態においては、めっき銅線３を７本撚り合わせているが、本数はこれに限られない。また、めっき撚線４は、複数本のめっき銅線３を撚り合わせた後にダイスなどを用いて円形圧縮させたものであってもよい。
【００２０】
〔絶縁電線〕
本発明の実施の形態に係る絶縁電線１０は、本発明の実施の形態に係る上記めっき撚線４と、めっき撚線４の外周に被覆された絶縁層５とを備える。絶縁電線１０では、絶縁層５が被覆された後において、めっき銅線３が１４０ＭＰａ以上２００ＭＰａ以下の０．２％耐力と１０％以上の伸びとを有する。好ましくは、めっき銅線３は、絶縁層５が被覆された後において、１６０ＭＰａ以上２００ＭＰａ以下の０．２％耐力と１９％以上２５％以下の伸びとを有する。なお、絶縁電線１０では、めっき撚線４と絶縁層５との間に、ナイロンやポリエチレンテレフタレートからなるテープ等で構成される介在物を備えていてもよい。
【００２１】
絶縁層５は、例えば、押出被覆により設けることができ、その材料としては種々の絶縁体を適用でき、例えば、クロロプレンゴム、塩素化ポリエチレン等のハロゲン元素含有ゴムを使用できる。絶縁体材料には、必要に応じて、充填剤、難燃剤、滑剤などの各種添加剤を添加することができる。
【００２２】
〔めっき銅線の製造方法〕
本発明の実施の形態に係るめっき銅線３の製造方法は、４ｍａｓｓ ｐｐｍ以上５５ｍａｓｓ ｐｐｍ以下のチタンと、２ｍａｓｓ ｐｐｍ以上１２ｍａｓｓ ｐｐｍ以下の硫黄と、２ｍａｓｓ ｐｐｍを超えて３０ｍａｓｓ ｐｐｍ以下の酸素と、不可避的不純物とを含む銅系材料を伸線加工して硬質銅線を得る工程と、温度２７０℃以上３５０℃以下のめっき浴中に前記硬質銅線を０．１秒以上０．６秒以下浸漬して、その表面に前記めっき層を形成する工程とを有する。なお、めっき層を形成する工程では、複数本の硬質銅線を一度に１つのめっき浴中へ浸漬させ、その後、めっき浴から取り出されためっき層を有する複数本の硬質銅線を１つに束ねた状態でボビン等に巻き取られることが好ましい。
【００２３】
めっき浴の温度は、２７０℃以上３５０℃以下であることが好ましい。めっき浴の温度を２７０℃以上としたのは、２７０℃未満では０．１秒以上０．６秒以下の浸漬で銅線を焼鈍することができないため１０％以上の伸びが得られないためである。一方、３５０℃以下が好ましいのは、３５０℃を超えると、０．１秒以上０．６秒以下の浸漬でめっき表面の酸化が進んで変色してしまう恐れがあるためである。
【００２４】
また、めっき浴中に銅線を浸漬する時間を０．１秒以上０．６秒以下としたのは、０．１秒未満では銅線表面とめっき浴の拡散反応が進まずめっきが被覆されず、０．６秒を超えると生産性が低下してしまうためである。めっき浴中に銅線を浸漬する時間は、０．１秒以上０．５秒以下であることが好ましく、０．１秒以上０．４秒以下であることがより好ましい。
【００２５】
本発明の実施の形態に係る上記めっき銅線３を得るには、上記伸線加工において、９５％以上の伸線加工度で伸線加工することが好ましい。伸線加工度は、９７％以上であることがより好ましく、９８％以上であることがさらに好ましく、９９％以上であることが最も好ましい。ここで、伸線加工度は、｛１−（伸線加工後の線材断面積／伸線加工前の線材断面積）｝×１００であらわすものとする。めっき前の伸線加工度が９５％未満であると、伸線加工によって蓄積されるひずみエネルギーが小さく、上記めっき浴温度と浸漬時間では焼鈍することができない恐れがあるためである。
【００２６】
伸線加工した硬質銅線は、半軟化温度が１５０℃以下であることが好ましい。半軟化温度が１５０℃を超えると、上記めっき浴温度と浸漬時間では焼鈍することができない恐れがあるためである。半軟化温度は、１４５℃以下であることがより好ましく、１４０℃以下であることがさらに好ましく、１３５℃以下であることが最も好ましい。下限値は、１２０℃以上であることが好ましく、１２５℃以上であることがより好ましい。ここで、半軟化温度は、鋳造圧延材を冷間伸線加工した２．６ｍｍの外径を有する硬質銅線をソルトバス中に浸漬させて、５００℃以下で各温度１時間の保持後、水中急冷し、引張試験を実施し、加熱前の室温で引張試験したときの引張強さと５００℃で１時間のソルトバスで熱処理後に引張試験したときの引張強さを足して２で割った値を示す強度に対応する温度を半軟化温度と定義し求めた。
【００２７】
〔絶縁電線の製造方法〕
図３は、本発明の実施の形態に係る絶縁電線の製造工程フローである。
本発明の実施の形態に係る絶縁電線１０の製造方法は、本発明の実施の形態に係る上記製造方法で得られためっき銅線３を複数本撚り合わせてめっき撚線４を製造する。その後、めっき撚線４の外周に絶縁層５を押出被覆して絶縁電線１０を製造する。なお、めっき撚り線４の外周に絶縁層５を押出被覆する際に、めっき撚線４の外周にテープ等で構成される介在物を施し、この介在物の外周に絶縁層５を押出被覆して絶縁電線１０を製造することでもよい。また、めっき撚線４を製造する際には、複数本のめっき銅線３が束になった状態で巻き取られているボビンを１つ以上準備し、このボビンに巻き取られている複数本のめっき銅線３を撚り合わせることでもよい。
【００２８】
本発明の実施の形態に係る製造方法（図３）によれば、めっき浴中に銅線を浸漬する時間を短時間（０．１秒以上０．６秒以下）にして、硬質銅線をめっきすることでめっき層の形成はもちろんのこと、同時に硬質銅線の焼鈍がめっき工程で可能であり、所望の伸び特性を発現させることができる。これにより、焼鈍工程を省略することができるため、焼鈍するために必要なエネルギーの削減と工程数の削減が可能になり、コストを削減することができる。このため、生産性に優れるめっき銅線が得られる。さらに材質やめっき条件を適正化することで０．２％耐力も低減でき、可とう性（やわらかさとしなやかさ）に優れる絶縁電線となるため、取り扱いに優れる絶縁電線を得ることができる。すなわち、可とう性が向上（同一荷重でたわみ量が増加）することにより、より狭い配線領域にも絶縁電線を屈曲させて配線し易くなったため、配電盤用絶縁電線として好適である。また、可とう性が向上（同一荷重でたわみ量が増加）することにより、絶縁電線を構成する導体部分の撚りピッチをロングピッチ化することが可能になった（例えば、ＴＰＣ（タフピッチ銅）を用いた従来品よりも撚りピッチを約４０％長くできるようになった）。このような撚りピッチのロングピッチ化によって、目付量が低減されるため、絶縁電線のコストを低減することができる。
【実施例】
【００２９】
以下に、本発明を実施例に基づいて更に詳しく説明するが、本発明はこれらに限定されるものではない。
【００３０】
図１の構造のめっき銅線及び図２の構造の絶縁電線を下記の通りの方法で製造し、評価を行なった。
【００３１】
まず、めっき工程に供する原料として４ｍａｓｓ ｐｐｍ以上５５ｍａｓｓ ｐｐｍ以下のチタンと、２ｍａｓｓ ｐｐｍ以上１２ｍａｓｓ ｐｐｍ以下の硫黄と、２ｍａｓｓ ｐｐｍを超えて３０ｍａｓｓ ｐｐｍ以下の酸素とを含み、残部が銅及び不可避的不純物からなる銅材料（Ｔｉ濃度：３８ｍａｓｓ  ｐｐｍ、Ｓ濃度：３ｍａｓｓ  ｐｐｍ、Ｏ濃度：１２ｍａｓｓ  ｐｐｍ、Ｔｉ濃度／Ｏ濃度：３．２）を準備した。この銅材料としては、連続鋳造圧延装置（ＳＣＲ）によりφ８ｍｍの荒引線を製造し、この荒引線を伸線加工して作製したφ０．４４ｍｍの硬質銅線を用いた。
【００３２】
上記の単線の硬質銅線を溶融した錫浴に浸漬し、錫めっき銅線を得た。この錫めっき銅線を７本撚り合わせて撚線とし、その後、押出法によって撚線の外周に絶縁層を形成して絶縁電線を製造した。
【００３３】
めっき条件は錫浴温度と浴中への浸漬時間をパラメータとし、めっき工程前の材料の半軟化温度、錫めっき銅線の伸び特性、０．２％耐力、めっき厚さ、表面変色の有無、生産性、及び絶縁電線のたわみ量、絶縁層が被覆された後の錫めっき銅線の伸び特性、０．２％耐力を測定又は評価した。
【００３４】
半軟化温度は、上記連続鋳造圧延材φ８．０ｍｍを冷間伸線加工して得た２．６ｍｍの外径を有する硬質銅線をソルトバス中に浸漬させて、５００℃以下で各温度１時間の保持後、水中急冷し、室温（２０℃）に戻し、引張試験（ＪＩＳ Ｚ２２４１に準拠）を行い引張強さを測定した。加熱前の室温で引張試験したときの引張強さの値と５００℃で１時間のソルトバスで熱処理後に引張試験したときの引張強さの値を足して２で割った値を示す強度に対応する温度を半軟化温度と定義し求めた。
【００３５】
錫めっき銅線の伸び特性は、錫めっき銅線φ０．４４ｍｍの引張試験（ＪＩＳ Ｚ２２４１に準拠）を行い、伸びを測定した。判定は、伸びが１０％以上の場合を○（合格）、１０％未満の場合は×（不合格）とした。なお、絶縁層が被覆された後の錫めっき銅線の伸び特性は、上記の方法によって製造した絶縁電線から錫めっき銅線を採取し、採取した錫めっき銅線に対して上記の引張試験を行い、伸びを測定した。
【００３６】
０．２％耐力は、引張試験（ＪＩＳ Ｚ２２４１に準拠）を行い測定した。なお、絶縁層が被覆された後の錫めっき銅線の０．２％耐力は、上記の方法によって製造した絶縁電線から錫めっき銅線を採取し、採取した錫めっき銅線に対して上記の引張試験を行い、０．２％耐力を測定した。
【００３７】
めっき厚さは、JIS H 8501電解式試験方法により測定した。
【００３８】
表面変色は、表面の変色の有無で評価した。
【００３９】
生産性は、錫浴中への浸漬時間が０．４秒以下の場合は◎（合格）、０．４秒を超え０．６秒以下の場合は○（合格）、０．６秒を超える場合は×（不合格）と評価した。
【００４０】
たわみ量の評価は、可とう性の評価として行なった。具体的には、絶縁電線を所定の量だけ撓ませたときの荷重が従来の絶縁電線を同じ量だけ撓ませたときの荷重よりも小さくなれば、可とう性が向上したと言える。
＜たわみ量の評価方法＞
たわみ量の評価は、ＴＰＣ（タフピッチ銅）の周囲にめっきを有する素線（表１の従来例Ａ（Ｎｏ．２７））を撚り合せした撚線を導体に適用した絶縁電線が所定量だけ撓んだときの荷重を基準（１００％）とし、表１の実施例ＡであるＮｏ．１〜１３のそれぞれを撚り合せした撚線を導体に適用した絶縁電線が上記基準よりも大きい荷重であれば荷重増加（可とう性低下）、基準よりも小さい荷重であれば荷重低下（可とう性向上）と評価した。
図４は、たわみ量の試験方法の説明図である。
試験台２１に絶縁電線１０を載置して支点２２で絶縁電線１０を支持する。支点２２から真っ直ぐに延伸する絶縁電線１０に、支点２２から距離Ｌ（２００ｍｍ）の位置において、図４に示す正方向（左から右の方向）にたわみ量Ｄが１２０ｍｍとなるように荷重センサ２３で絶縁電線１０を押すことによって撓ませる。たわみ量Ｄが１２０ｍｍになったときに絶縁電線１０にかかる荷重を測定する。
【００４１】
表１は、めっき工程前の伸線工程における伸線加工度が９９．７％の工程で作製しためっき線の諸特性を示したものである。
【００４２】
表１は、４ｍａｓｓ ｐｐｍ以上５５ｍａｓｓ ｐｐｍ以下のチタンと、２ｍａｓｓ ｐｐｍ以上１２ｍａｓｓ ｐｐｍ以下の硫黄と、２ｍａｓｓ ｐｐｍを超えて３０ｍａｓｓ ｐｐｍ以下の酸素とを含み、残部が銅及び不可避的不純物からなる銅材料（Ｔｉ濃度：３８ｍａｓｓ  ｐｐｍ、Ｓ濃度：３ｍａｓｓ  ｐｐｍ、Ｏ濃度：１２ｍａｓｓ  ｐｐｍ、Ｔｉ濃度／Ｏ濃度：３．２）を用いたＮｏ.１〜１７、さらに汎用銅材料であるタフピッチ銅（ＴＰＣ）を用いたＮｏ.１８〜２７の結果を示したものである。ここで、Ｎｏ.２７は、めっき前の材料を通電アニーラで焼鈍し、その材料をめっきしたものである。
【００４３】
Ｎｏ.１〜１３は、伸び１０％以上を確保でき、０．２％耐力は１４０ＭＰａ以上１９０ＭＰａ以下の範囲内であり、Ｎｏ.２７よりも小さく、やわらかい。また、生産性も良好であった。さらに、たわみ量（可とう性）についても、Ｎｏ.１〜１３の絶縁電線では、Ｎｏ.２７の絶縁電線と比較して８５〜９０％の荷重となった。つまり、荷重が小さくなっているので、可とう性が向上したといえる。なお、表１及び２において、伸び判定が「×」であるものは、規格外であるため、絶縁電線のたわみ量、及び絶縁層が被覆された後の錫めっき銅線の伸び特性、０．２％耐力の評価、を行なわなかった。なお、Ｎｏ.１３の表面変色が発生したのは錫浴温度が高いためである。
【００４４】
一方、Ｎｏ.１４〜１７は、材料はＮｏ.１〜１３と同じであるが、伸び特性が満足しないものであった。Ｎｏ.１４の伸びが満足しないのは、錫浴温度が低く焼鈍が不十分、つまり銅材料の再結晶が十分に進行していないためである。Ｎｏ.１５〜１７の伸びが満足しないのは、浸漬時間が短く焼鈍が不十分、つまり銅材料の再結晶が十分に進行していないためである。
【００４５】
これに対して、Ｎｏ.１８〜２６は、材料としてタフピッチ銅（ＴＰＣ）を用いる以外は、Ｎｏ.１〜３，５〜７，９〜１１と同様の条件で製造したものの、いずれも伸び特性を満足することはできなかった。これは、タフピッチ銅（ＴＰＣ）の半軟化温度（１６２℃）がＮｏ.１〜３，５〜７，９〜１１の材料の軟化温度（１３３℃）と比較して高く、焼鈍が不十分、つまり銅材料の再結晶が十分に進行していないためである。なお、伸び特性が満足しないため、生産性は評価しなかった。
【００４６】
Ｎｏ.２７は、伸び特性は満足するものの、めっき前に焼鈍工程を設けるためエネルギーコストが発生するため、生産性は×とした。
【００４７】
表２は、めっき工程前の伸線工程における伸線加工度を８６．６％の工程で作製した点を除けば、表１に示しためっき条件と同じ条件で作製しためっき線の諸特性を示したものである。
【００４８】
表２は、４ｍａｓｓ ｐｐｍ以上５５ｍａｓｓ ｐｐｍ以下のチタンと、２ｍａｓｓ ｐｐｍ以上１２ｍａｓｓ ｐｐｍ以下の硫黄と、２ｍａｓｓ ｐｐｍを超えて３０ｍａｓｓ ｐｐｍ以下の酸素とを含み、残部が銅及び不可避的不純物からなる銅材料（Ｔｉ濃度：３８ｍａｓｓ  ｐｐｍ、Ｓ濃度：３ｍａｓｓ  ｐｐｍ、Ｏ濃度：１２ｍａｓｓ  ｐｐｍ、Ｔｉ濃度／Ｏ濃度：３．２）を用いたＮｏ.２８〜４４、及び汎用銅材料であるタフピッチ銅（ＴＰＣ）を用いたＮｏ.４５〜５３の結果を示したものである。
【００４９】
表２に示すＮｏ.２８〜４４及びＮｏ.４５〜５３の伸び特性は、いずれも伸び１０％以上を満足しない結果となった。これは、伸線加工度が低いと加工により形成されて蓄積するひずみエネルギーが小さく、同一のめっき条件においても銅材料の再結晶の進行が遅くなったためである。
【００５０】
表３は、表１に示すＮｏ．１〜１３、およびＮｏ．２７のそれぞれの絶縁電線に対して、絶縁層が被覆された後の錫めっき銅線の伸び特性と０．２％耐力とを示したものである。
【００５１】
Ｎｏ.１〜１３の絶縁電線では、表３に示す通り、絶縁層が被覆された後の錫めっき銅線が１０％以上の伸び特性を有し、かつ０．２％耐力も１４０ＭＰａ以上２００ＭＰａ以下の範囲内であることが分かる。一方、Ｎｏ.２７の絶縁電線では、絶縁層が被覆された後の錫めっき銅線が１０％以上の伸び特性を有するものの、０．２％耐力が２００ＭＰａよりも大きいことが分かる。これにより、Ｎｏ.１〜１３の絶縁電線では、Ｎｏ.２７の絶縁電線と比較して可とう性が向上したと考えられる。なお、表３に示すＮｏ.１〜１３の絶縁電線におけるめっき銅線の０．２％耐力が、表１に示すめっき銅線の０．２％耐力よりも増大しているのは、撚り線時に加工ひずみが導入されて加工硬化したためである。
【００５２】
【表１】
2018060776.tif 000003
【００５３】
【表２】
2018060776.tif 000004
【００５４】
【表３】
2018060776.tif 000005
【符号の説明】
【００５５】
１：銅線、２：めっき層、３：めっき銅線、４：めっき撚線
５：絶縁層、１０：絶縁電線
２１：試験台、２２：支点、２３：荷重センサ
【図１】
2018060776.tif 000006
【図２】
2018060776.tif 000007
【図３】
2018060776.tif 000008
【図４】
2018060776.tif 000009